(57)【要約】【課題】触媒体と炭素含有組成物を接触させてカーボンナノチューブを製造する際に、カーボンナノチューブを高収量で得ることができるカーボンナノチューブ含有組成物の製造方法を提供することを課題とする。【解決手段】カーボンナノチューブ製造用触媒体と炭素含有組成物をキャリアガスと混合して加熱反応領域で接触させてカーボンナノチューブ含有組成物を製造する際に、下記の（１）および（２）の工程を行うことを特徴とするカーボンナノチューブ含有組成物の製造方法。（１）合成開始から５〜２０分経過するまでの間、炭素含有組成物を、炭素含有組成物とキャリアガスの合計に対して１０〜３０ｖｏｌ％の濃度でカーボンナノチューブ製造用触媒体と接触させる工程。（２）（１）工程の終了後から合成終了までの間、炭素含有組成物を（１）工程における濃度よりも低濃度でカーボンナノチューブ製造用触媒体と接触させる工程。【選択図】なし【特許請求の範囲】
【請求項１】
カーボンナノチューブ製造用触媒体と炭素含有組成物をキャリアガスと混合して加熱反応領域で接触させてカーボンナノチューブ含有組成物を製造する際に、下記の（１）および（２）の工程を行うことを特徴とするカーボンナノチューブ含有組成物の製造方法。
（１）合成開始から５〜２０分経過するまでの間、炭素含有組成物を、炭素含有組成物とキャリアガスの合計に対して１０〜３０ｖｏｌ％の濃度でカーボンナノチューブ製造用触媒体と接触させる工程。
（２）（１）工程の終了後から合成終了までの間、炭素含有組成物を（１）工程における濃度よりも低濃度でカーボンナノチューブ製造用触媒体と接触させる工程。
【請求項２】
カーボンナノチューブ製造用触媒体が８〜１０族の遷移金属から選ばれる少なくとも１種の触媒金属を含むことを特徴とする請求項１に記載のカーボンナノチューブ含有組成物の製造方法。
【請求項３】
カーボンナノチューブ製造用触媒体に含まれる触媒金属含有量が、カーボンナノチューブ製造用触媒体を基準として０．１〜４．５重量％である請求項１または２記載のカーボンナノチューブ含有組成物の製造方法。
【請求項４】
（２）工程において、炭素含有組成物を、炭素含有組成物とキャリアガスの合計に対して１〜１０ｖｏｌ％未満の濃度でカーボンナノチューブ製造用触媒体と接触させる請求項１〜３のいずれかに記載のカーボンナノチューブ含有組成物の製造方法。
【発明の詳細な説明】
【技術分野】
【０００１】
本発明はカーボンナノチューブ含有組成物の製造方法に関する。  
【背景技術】
【０００２】
カーボンナノチューブは一次元構造に起因する高い電気伝導性、熱伝導性や力学強度等に優れており、今後の工業的応用が期待されている次世代のナノカーボン材料である。カーボンナノチューブの直径、層数、長さを制御することにより、それぞれの用途での性能向上および応用性の広がりも期待されている。
【０００３】
このカーボンナノチューブは１９９１年に飯島によりアーク放電法における陰極堆積物中に存在することが発見された。また他のカーボンナノチューブの代表的な製造方法としてレーザー蒸発法、化学気相成長法（ＣＶＤ（Chemical Vapor Doposition）法）などが知られている。鉄やニッケルなどの触媒金属を炭素源となるガスと接触させることでカーボンナノチューブを合成する触媒ＣＶＤ法ではカーボンナノチューブの大量合成が可能である。
【０００４】
触媒ＣＶＤ法において、担体の構造を利用して触媒金属を担持させる方法がある。このとき担体としてシリカ、アルミナ、ゼオライト、酸化マグネシウムなどが用いられる。供給される炭素源を熱分解して担体上に担持された触媒を核としてカーボンナノチューブは成長する。
【０００５】
触媒ＣＶＤ法の一種として、触媒担持担体を反応器内で流動させながら炭素源ガスと接触させることによってカーボンナノチューブを製造する方法が知られている（特許文献１参照）。特許文献１では炭素含有組成物としてエチレンを含むガスを一定濃度で触媒と接触、反応させている。しかし、この方法において得られるカーボンナノチューブの収量は不十分である。また特許文献２では高収量でカーボンナノチューブを得るために、合成中の炭素源ガス種を切り替えることによってカーボンナノチューブを製造している。特許文献２の方法では、分解温度の異なる炭化水素を低濃度で反応器内へ導入しカーボンナノチューブを製造しているが、この方法においても得られるカーボンナノチューブの収量は不十分である。
【先行技術文献】
【特許文献】
【０００６】
【特許文献１】特開２０１０−３０８８７号公報
【特許文献２】特開２０１４−２８７３５号公報
【発明の概要】
【発明が解決しようとする課題】
【０００７】
本発明では、上記のような事情に鑑みなされたものであり、触媒体と炭素含有組成物を接触させてカーボンナノチューブを製造する際に、カーボンナノチューブを高収量で得ることができるカーボンナノチューブ含有組成物の製造方法を提供することを課題とする。
【課題を解決するための手段】
【０００８】
本発明者らは、上記課題を解決するために鋭意検討を行った結果、触媒体と炭素含有組成物を接触させてカーボンナノチューブを製造する際に、合成初期における炭素含有組成物を高濃度で供給することでカーボンナノチューブを高収量で得ることを見出し、本発明を完成するに至った。
【０００９】
すなわち以下の特徴を有するカーボンナノチューブ含有組成物の製造方法である。
［１］カーボンナノチューブ製造用触媒体と炭素含有組成物をキャリアガスと混合して加熱反応領域で接触させてカーボンナノチューブ含有組成物を製造する際に、下記の（１）および（２）の工程を行うことを特徴とするカーボンナノチューブ含有組成物の製造方法。
（１）合成開始から５〜２０分経過するまでの間、炭素含有組成物を、炭素含有組成物とキャリアガスの合計に対して１０〜３０ｖｏｌ％の濃度でカーボンナノチューブ製造用触媒体と接触させる工程。
（２）（１）工程の終了後から合成終了までの間、炭素含有組成物を（１）工程における濃度よりも低濃度でカーボンナノチューブ製造用触媒体と接触させる工程。
［２］カーボンナノチューブ製造用触媒体が８〜１０族の遷移金属から選ばれる少なくとも１種の触媒金属を含むことを特徴とする［１］に記載のカーボンナノチューブ含有組成物の製造方法。
［３］カーボンナノチューブ製造用触媒体に含まれる触媒金属含有量が、カーボンナノチューブ製造用触媒体を基準として０．１〜４．５重量％である［１］または［２］記載のカーボンナノチューブ含有組成物の製造方法。
［４］（２）工程において、炭素含有組成物を、炭素含有組成物とキャリアガスの合計に対して１〜１０ｖｏｌ％未満の濃度でカーボンナノチューブ製造用触媒体と接触させる［１］〜［３］のいずれかに記載のカーボンナノチューブ含有組成物の製造方法。
【発明の効果】
【００１０】
本発明は、触媒体と炭素含有組成物を接触させてカーボンナノチューブを製造する際に、合成開始から５〜２０分における炭素含有組成物を高濃度で供給することでカーボンナノチューブ含有組成物を高収量で得ることが可能になった。
【図面の簡単な説明】
【００１１】
【図１】実施例においてカーボンナノチューブ組成物製造に用いた縦型加熱酸化反応装置の概略図である。
【発明を実施するための形態】
【００１２】
本発明は、合成開始から５〜２０分経過するまでの間に、炭素含有組成物を高濃度で供給することでカーボンナノチューブ含有組成物を高収量で得ることを特徴とする。
【００１３】
本発明において、カーボンナノチューブ含有組成物とは、複数のカーボンナノチューブが存在している総体を意味する。その存在形態は特に限定されず、それぞれが独立で、あるいは束状、絡まり合うなどの形態あるいはこれらの混合形態で存在していてもよい。また、種々の層数、直径のものが含まれていてもよい。また、カーボンナノチューブ含有組成物は、カーボンナノチューブ製造プロセス由来の不純物（例えば触媒、アモルファスカーボンおよび粒子状のカーボン等）を含み得る。
【００１４】
本発明では、カーボンナノチューブ製造用触媒体と、炭素含有組成物をキャリアガスと混合して加熱反応領域で接触させてカーボンナノチューブ含有組成物を製造する際に、下記の（１）及び（２）の工程を行うカーボンナノチューブ含有組成物の製造方法である。
（１）合成開始から５〜２０分経過するまでの間、炭素含有組成物を、炭素含有組成物とキャリアガスの合計に対して１０〜３０ｖｏｌ％の濃度でカーボンナノチューブ製造用触媒体と接触させる工程。
（２）（１）工程の終了後から合成終了までの間、炭素含有組成物を（１）工程における濃度よりも低濃度でカーボンナノチューブ製造用触媒体と接触させる工程。
【００１５】
上記製造条件について詳細に説明する。
【００１６】
触媒体とはカーボンナノチューブ含有組成物製造用触媒として用いられるものであり、例えば８族〜１０族の遷移金属化合物が担体上に担持された総体物または該金属化合物と担体の混合物が挙げられる。また、他の成分が配合された組成物、あるいは他の成分と複合した複合体中に含まれる場合でも該金属化合物が担体上に担持または混合されていれば触媒体と解釈する。触媒体の凝集体とは、触媒体の一次粒子が凝集した状態をさす。
【００１７】
カーボンナノチューブ含有組成物を成長させるために炭化水素を含むガスと接触させる触媒金属は、８〜１０族の遷移金属から選ばれる少なくとも１種を用いることが好ましい。中でも、Ｆｅ、Ｃｏ、Ｎｉ、Ｐｄ、Ｐｔ、Ｒｈ等が好ましく、Ｆｅはカーボンナノチューブ含有組成物を成長させる活性が高いので特に好ましい。ここで金属とは、０価の状態とは限らない。反応中では０価の金属状態になっていると推定できるが、広く金属を含む化合物又は金属種という意味で解釈してよい。また遷移金属は微粒子であることが好ましい。微粒子とは粒径が０．５〜１０ｎｍであることが好ましい。微粒子の粒径は透過型電子顕微鏡を用いて測定することができる。金属が微粒子であると細いカーボンナノチューブが生成しやすい。金属は１種類だけを含んでいても、２種類以上を含んでいてもよい。２種類以上の金属を使用する場合、その比率は限定されない。２種類の金属を担持させる場合は、Ｆｅ、Ｃｏ、Ｎｉ、Ｐｄ、Ｐｔ、Ｒｈから選択される金属と選択されたそれ以外の金属の組み合わせが特に好ましい。特にＦｅとＣｏ、Ｎｉ、Ｖ、Ｍｏ、Ｐｄの１種以上とを組み合わせる場合が最も好ましい。
【００１８】
本発明において反応方式は特に限定しないが、縦型流動床型反応器を用いて反応させることが好ましい。縦型流動床型反応器とは、原料となる炭素含有組成物が、鉛直方向（以下「縦方向」と称する場合もある）に流通するように設置された反応器である。該反応器の下部から上部に向けた方向に炭化水素が流通し、触媒体層を通過する。反応器は、例えば管形状を有する反応器を好ましく用いることができる。なお、上記において、鉛直方向とは、鉛直方向に対して若干傾斜角度を有する方向をも含む（例えば水平面に対し９０°±１５°、好ましくは９０°±１０°）。なお、好ましいのは鉛直方向である。なお、炭素含有組成物の供給部および排出部は、必ずしも反応器の端部である必要はなく、炭素含有組成物が反応器内部を流通し、その流通過程で触媒体層を通過すればよい。
【００１９】
触媒体は、その凝集体を縦型流動床型反応器中、反応器の水平断面方向全面に存在させた状態にあり、反応時には流動床を形成した状態とする。このようにすることにより、触体と炭素含有組成物を有効に接触させることができる。横型反応器の場合、触媒体と炭化水素を有効に接触させるため、炭化水素の流れに対して垂直方向で反応器の断面全面に存在させた状態にするには、重力がかかる関係上、触媒体を左右から挟み込むことが好ましい。しかし、カーボンナノチューブ含有組成物の生成反応の場合、反応するに従って触媒体上にカーボンナノチューブ含有組成物が生成して、触媒体の体積が増加するので、左右から触媒体を挟みこむ方法は好ましくない。また、横型で流動床を形成させることも難しい。本発明では反応器を縦型にし、反応器内にガスが透過できる台を設置して、その上に触媒体の凝集体を置くことによって、触媒体を両側から挟みこむことなく、反応器の断面方向に均一に触媒体の凝集体を存在させることができ、炭素含有組成物を鉛直方向に流通させる際に流動床を形成させることもできる。触媒体の凝集体を縦型流動床反応器の水平断面方向全面に存在させた状態とは、水平断面方向に全体に触媒体が広がっていて触媒体底部の台が見えない状態を言う。このような状態の好ましい実施態様としては、例えば、反応器内にガスが透過できる触媒体を置く台（セラミックスフィルターなど）を置き、そこに所定の厚みで触媒体を充填する。この触媒体層の上下が多少凸凹してもかまわない（図１）。図１は、反応器１０１の中に触媒体を置く台である石英焼結板１０２が設置され、その上に触媒層１０６を形成する触媒体の凝集体が反応器１０１の水平断面方向全体に存在している状態を示す概念図である。
【００２０】
流動床型は、触媒体の凝集体を連続的に供給し、反応後の触媒体とカーボンナノチューブ含有組成物を含む集合体を連続的に取り出すことにより、連続的な合成が可能であり、カーボンナノチューブ含有組成物を効率よく得ることができ好ましい。
【００２１】
流動床型反応において、原料の炭素含有組成物と触媒体が均一に効率よく接触するためにカーボンナノチューブ合成反応が均一に行われ、アモルファスカーボンなどの不純物による触媒被覆が抑制され、触媒活性が長く続くと考えられる。
【００２２】
本発明のカーボンナノチューブ含有組成物の製造方法では、炭素含有組成物の炭素源として炭化水素を用い、反応器に炭素含有組成物を供給し始めた時間を合成開始とする。合成開始から５〜２０分経過するまでの間における触媒体と接触させる炭素含有組成物の濃度が、炭素含有組成物とキャリアガスの合計に対して１０〜３０ｖｏｌ％である必要があり、好ましくは１５〜２５ｖｏｌ％であり、さらに好ましくは１７〜２２％である。合成開始からカーボンナノチューブを効率的に成長させるには、合成初期に高濃度の炭素含有組成物を触媒体と接触させることで担体上にカーボンナノチューブの成長核を形成させることが好ましい。
【００２３】
炭素源として用いる炭化水素は非芳香族であっても、芳香族であってもよい。非芳香族の炭化水素では、例えばメタン、エタン、プロパン、ブタン、エチレン、アセチレン、ベンゼン、ヘキサン、又はこれらの混合物などを使用することができる。また芳香族の炭化水素では、例えばベンゼン、トルエン、キシレン、クメン、エチルベンゼン、ジエチルベンゼン、トリメチルベンゼン、ナフタレン、フェナントレン、アントラセン、又はこれらの混合物などを使用することができる。これらの中でも、特に単層または２層カーボンナノチューブを作りやすいメタン、エタン、エチレン、アセチレンが好ましい。またキャリアガスとしては不活性ガスとして知られる窒素、アルゴン、ヘリウムが使用できる。
【００２４】
またカーボンナノチューブを高収率で得るためにはカーボンナノチューブの成長核を効率良く担体上に形成させる必要がある。触媒金属は担体上に担持された８族〜１０族の遷移金属化合物として存在していると考えられ、また、他の成分が配合された組成物、あるいは他の成分と複合した複合体中に含まれる場合でも該金属化合物が担体上に担持または混合されていれば触媒体と解釈する。触媒体の凝集体とは、触媒体の一次粒子が凝集した状態をさす。
【００２５】
またカーボンナノチューブを高収率で得るためには炭素含有組成物の濃度を制御する必要がある。炭素含有組成物の濃度が高いとアモルファスカーボンを生成しやすくなり、カーボンナノチューブの成長を阻害するため、収量が大きく減少する。このため、合成初期にカーボンナノチューブの核を形成させた後は、炭素含有組成物濃度を合成初期よりも低濃度とする。このときの炭素含有組成物の濃度は、高濃度の場合を１００％として、２０〜８０％のより低濃度でカーボンナノチューブ製造用触媒体と接触、反応させることが好ましい。また、この炭素含有組成物をより低濃度に下げる時間は合成開始から５〜２０分経過したあとであり、より好ましく７〜１７分経過したあとであり、最も好ましくは９〜１５分経過したあとである。これにより触媒体上への炭素源の供給量が抑えられ、触媒を被覆、失活させるアモルファスカーボンを生成させることなく高収量のカーボンナノチューブを得ることができる。カーボンナノチューブを成長させる炭素含有組成物濃度の下限は、炭素源として必要な濃度であり、通常１ｖｏｌ％である。工程（２）における炭素含有組成物の濃度は、１０ｖｏｌ％未満が好ましく、さらに好ましくは、３〜９ｖｏｌ％である。
【００２６】
本発明のカーボンナノチューブ含有組成物の製造方法を用いることで触媒体当たりのカーボンナノチューブ収量を向上することが可能となる。このカーボンナノチューブ含有組成物の製造において、カーボンナノチューブを合成する温度は８５０〜１０００℃の範囲が好ましい。
【００２７】
また、得られるカーボンナノチューブ含有組成物の純度をさらに高める方法として、以下のような精製方法を実施することが好ましい。
【００２８】
１つ目の方法として、カーボンナノチューブ含有組成物を製造後、触媒体を３〜６Ｎの塩酸水溶液で除去した後に濃硝酸水溶液（硝酸濃度として６０〜７０％）で９０〜１５０℃の範囲で５〜７５時間加熱を行う。水洗濾過後、アルカリ性溶液で１〜５時間撹拌を行い、水洗濾過後に濃硝酸水溶液（硝酸濃度として６０〜７０％）で１〜３０時間撹拌を行う。
【００２９】
上記において、濃硝酸水溶液による液相酸化は、濃硝酸以外にも硫酸、過酸化水素等の酸化剤を用いることも可能である。条件は酸化力に応じて適宜決定することが可能である。
【００３０】
２つ目の方法として、カーボンナノチューブ含有組成物を製造後に、電気炉などの加熱装置で１〜５時間、４００〜５００℃の範囲で加熱酸化する。この時、カーボンナノチューブ含有組成物は触媒体に付着している状態が好ましい。次に触媒体を３〜６Ｎの塩酸水溶液で除去することで精製することができる。
【００３１】
アルカリ性溶液はアンモニアや有機アミン、又は水酸化ナトリウム、炭酸水素ナトリウム、水酸化ナトリウムの溶液を用いることができる。アルカリ性溶液のｐＨとしては通常ｐＨ８以上であれば特に問題ない。有機アミンはエタノールアミン、エチルアミン、ｎ−プロピルアミン、イソプロピルアミン、ジエチルアミン、トリエチルアミン、エチレンジアミンなどの窒素を含む有機化合物が好ましい。上記、アルカリ溶液のなかで最も好ましいのはアンモニアである。これらアンモニアや有機アミンを溶解する溶媒としては、水を用いることが好ましい。
【実施例】
【００３２】
［触媒体の金属担持量測定］
触媒体０．２５ｇを量り取り、１２Ｎ濃塩酸１０ｍＬにより溶解させて５０ｇにメスアップした。この塩酸溶液を５ｇ量り取り、１Ｎ希塩酸を加えて２５ｇにメスアップした。この塩酸溶液を原子吸光分光光度計（日立ハイテク製  Ｚ−５１００型）により吸光度を測定することで触媒体に担持されている鉄担持量を測定した。
【００３３】
［実施例１］（メタンガス濃度１８％→４．５％）
（触媒調製）
１９６．８ｇのクエン酸鉄アンモニウム（和光純薬工業社製）をイオン交換水６．７ｋｇに溶解させた。この溶液に酸化マグネシウム（ＭｇＯ、岩谷工業株式会社製  ＭＪ−３０）を１０００ｇ加え、撹拌機で６０分間激しく撹拌処理した後に、この懸濁液を１０Ｌオートクレーブ容器中に導入した。密閉した状態で撹拌しながら、２００℃に加熱し２時間保持した。その後オートグレーブ容器を放冷し、容器からスラリー状の白濁物質を取り出し、過剰の水分を吸引濾過により濾別し、１２０℃の乾燥機中で加熱乾燥した。得られた固形分は篩上で乳棒で細粒子しながら、１．００〜２．８０ｍｍの範囲の粒径の触媒体を回収した。なお、篩はアズワン（株）製５−３２９１シリーズを用いた。得られた顆粒状触媒体を電気炉中に導入し、大気下６００℃で６時間加熱した。得られた鉄担持量は２．９０重量％であった。
【００３４】
（カーボンナノチューブ含有組成物製造）
図１に示した装置を用いてカーボンナノチューブ含有組成物の合成を行った。反応管１０１は内径７５ｍｍ、長さ１１００ｍｍの円筒型石英管である。反応管中央部に石英焼結板１０２を設置し、反応管下部にはキャリアガス及び炭素含有組成物がマスフローコントローラー１０７を介して混合ガス供給ライン１０３が接続されており、上部には排ガスライン管１０４が接続されている。加熱領域１０５でカーボンナノチューブ製造用触媒体１０６と炭素含有組成物とキャリアガスの混合ガスを接触、反応させる。
【００３５】
調製した触媒体１３２ｇを取り、反応管中心部の石英焼結板上に導入することで触媒層を形成した。加熱領域の設定温度を８６０℃として、触媒体層を加熱しながら反応管下部から窒素ガスを１６．５Ｌ／ｍｉｎで供給し、メタンガスを３．６２２Ｌ／ｍｉｎ（混合ガスの合計に対して１８．０ｖｏｌ％）で１０分間導入し、反応させた。１０分経過後直ぐにメタンガスの流量を０．７８Ｌ／ｍｉｎ（混合ガスの合計に対して４．５ｖｏｌ％）に変更し、触媒体層を通過するように通気し、反応させた。メタンガスを導入し始めた時間から６０分後にメタンガスの導入を止め、窒素ガス１６．５Ｌ／ｍｉｎ通気させながら反応管を室温まで放冷した。放冷後、触媒体とカーボンナノチューブ含有組成物を反応管から取り出した。
【００３６】
（精製工程）
カーボンナノチューブ含有組成物が付着した触媒体を１３０ｇ用いて４．８Ｎの塩酸水溶液２０００ｍＬ中で１時間攪拌することで触媒金属である鉄とその担体であるＭｇＯを溶解させた。得られた懸濁液はミリポア社製オムニポアメンブレンフィルター（フィルタータイプ：１．０μｍＪＡ）を敷いた内径９０ｍｍのろ過器を用いて吸引濾過した。濾過後の濾物を再度４．８Ｎの塩酸水溶液１０００ｍＬを用いて１時間攪拌し吸引濾過した。この操作をさらに１回行った後、吸引濾過器内の濾物をイオン交換水で水洗し、濾物の懸濁液が中性になるまで行う。中性になった後に水を含んだウエット状態のカーボンナノチューブ含有組成物を得た。
【００３７】
得られたウエット状のカーボンナノチューブ含有組成物の内、約３００ｍｇを１２０℃で２４時間乾燥させ、得られたカーボンナノチューブ含有組成物の乾燥重量からウエット状のカーボンナノチューブの固形分濃度を算出した。カーボンナノチューブ含有組成物の乾燥重量分に対して約３４５倍の濃硝酸（キシダ化学  １級  Ａｓｓａｙ６０％）を添加した。その後１３７℃±５℃に加熱したオイルバス中で２４時間撹拌しながら加熱還流した。その後、室温まで放冷し、カーボンナノチューブ含有組成物を含む硝酸懸濁液をイオン交換水で２倍に希釈して、ミリポア社製オムニポアメンブレンフィルター（フィルタータイプ：１．０μｍＪＡ）を敷いた内径９０ｍｍのろ過器を用いて吸引濾過した。イオン交換水で濾物の懸濁液が中性になるまで水洗した。
【００３８】
得られたカーボンナノチューブ含有組成物の濾物を２．８％アンモニア水溶液（キシダ化学  特級）０．３Ｌに添加して室温で一時間撹拌した。その後、ミリポア社製オムニポアメンブレンフィルター（フィルタータイプ：１．０μｍＪＡ）を敷いた内径９０ｍｍのろ過器を用いて吸引濾過した。イオン交換水で濾物の懸濁液が中性になるまで水洗した。
【００３９】
得られたカーボンナノチューブ含有組成物を含むウエットケークを６０％硝酸水溶液（キシダ化学  １級  Ａｓｓａｙ６０％）３００ｍＬ中に添加した。室温で１時間攪拌した後にミリポア社製オムニポアメンブレンフィルター（フィルタータイプ：１．０μｍＪＡ）を敷いた内径９０ｍｍのろ過器を用いて吸引濾過した。イオン交換水で濾物の懸濁液が中性になるまで水洗した。この濾物を３００ｍｇ計量し、１２０℃で加熱乾燥を一晩行い、乾燥前後の重量から濾物の固形分濃度を算出した。
【００４０】
固形分濃度を考慮して得られたカーボンナノチューブ含有組成物の乾燥重量（ＣＮＴ収量）は０．６３７ｇ（触媒体１００ｇ当たり）であった。
【００４１】
［実施例２］（メタンガス濃度１８％→９．０％）
実施例１と同様に触媒調製操作を行った。得られた鉄担持量は２．８１重量％であった。
【００４２】
カーボンナノチューブ含有組成物製造装置・操作で上記触媒体を用いてカーボンナノチューブ含有組成物の合成を行った。窒素ガスを１６．５Ｌ／ｍｉｎで供給し、メタンガスを３．６２２Ｌ／ｍｉｎ（混合ガスの合計に対して１８．０ｖｏｌ％）で１０分間導入し、反応させた。１０分経過後直ぐにメタンガスの流量を１．６２３Ｌ／ｍｉｎ（混合ガスの合計に対して９．０ｖｏｌ％）に変更した以外は実施例１と同様に行った。
【００４３】
実施例１と同様の精製処理を行った。最終的に得られたカーボンナノチューブ含有組成物の乾燥重量は触媒体１００ｇ当たりで０．７２９ｇであった。
【００４４】
［比較例１］（メタンガス濃度１８．０％）
実施例１と同様に触媒調製操作を行った。得られた鉄担持量は２．９１重量％であった。
【００４５】
実施例１と同様にカーボンナノチューブ含有組成物製造装置・操作で上記触媒体を用いて行った。窒素ガスを１６．５Ｌ／ｍｉｎで供給し、メタンガスを３．６２２Ｌ／ｍｉｎ（混合ガスの合計に対して１８．０ｖｏｌ％）で６０分間導入した以外は実施例１と同様に行った。
【００４６】
実施例１と同様の精製処理を行った。最終的に得られたカーボンナノチューブ含有組成物の乾燥重量は触媒体１００ｇ当たりで０．５４９ｇであった。
【００４７】
［比較例２］（メタンガス濃度９．０％）
実施例１と同様に触媒調製操作を行った。得られた鉄担持量は２．８１重量％であった。
実施例１と同様にカーボンナノチューブ含有組成物製造装置・操作で上記触媒体を用いて行った。窒素ガスを１６．５Ｌ／ｍｉｎで供給し、メタンガスを１．６２３Ｌ／ｍｉｎ（混合ガスの合計に対して９．０ｖｏｌ％）で６０分間導入した以外は実施例１と同様に行った。
【００４８】
実施例１と同様の精製処理を行った。最終的に得られたカーボンナノチューブ含有組成物の乾燥重量は触媒体１００ｇ当たりで０．４３０ｇであった。
【００４９】
［比較例３］（メタンガス濃度４．５％）
実施例１と同様に触媒調製操作を行った。得られた鉄担持量は２．８７重量％であった。
【００５０】
実施例１と同様にカーボンナノチューブ含有組成物製造装置・操作で上記触媒体を用いて行った。窒素ガスを１６．５Ｌ／ｍｉｎで供給し、メタンガスを０．７８Ｌ／ｍｉｎ（混合ガスの合計に対して４．５ｖｏｌ％）で６０分間導入した以外は実施例１と同様に行った。
【００５１】
実施例１と同様の精製処理を行った。最終的に得られたカーボンナノチューブ含有組成物の乾燥重量は触媒体１００ｇ当たりで０．３５０ｇであった。
【００５２】
【表１】
2017007903.tif 000002
【符号の説明】
【００５３】
１０１  反応器
１０２  石英焼結板
１０３  混合ガス導入管
１０４  排ガス管
１０５  電気炉
１０６  触媒層
１０７  マスフローコントローラー
【図１】
2017007903.tif 000003